(57)【要約】　　【課題】　初期の着色防止性、耐熱性及び低温老化性に優れた含ハロゲン樹脂組成物を提供する。　　【解決手段】　含ハロゲン樹脂１００質量部と式（Ｉ）　　【化１】2004143450.tif 000014（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）で表される含水過塩素酸イオン型ハイドロタルサイト類化合物０．０５〜５質量部とからなる安定化された含ハロゲン樹脂組成物、及び更に該含水過塩素酸イオン型ハイドロタルサイト類化合物１モルに対して、遊離の過塩素酸０．０１〜０．５モルを含有する安定化された含ハロゲン樹脂組成物である。【選択図】　なし【特許請求の範囲】
【請求項１】
含ハロゲン樹脂１００質量部と式（Ｉ）
【化１】
2004143450.tif 000010
（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）
で表される含水過塩素酸イオン型ハイドロタルサイト類化合物０．０５〜１０質量部とからなる安定化された含ハロゲン樹脂組成物。
【請求項２】
更に式（Ｉ）
【化２】
2004143450.tif 000011
（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）
で表される含水過塩素酸イオン型ハイドロタルサイト類化合物１モルに対して、遊離の過塩素酸０．０１〜０．５モルを含有する請求項１に記載の安定化された含ハロゲン樹脂組成物。
【請求項３】
下記の工程（Ａ）及び（Ｂ）からなる、式（Ｉ）
【化３】
2004143450.tif 000012
（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）
で表される含水過塩素酸イオン型ハイドロタルサイト類化合物の製造方法。
　（Ａ）：　式（II）
【化４】
2004143450.tif 000013
（式中、３＜ｘ＜１０、０≦ｙ＜１、０．１＜Ｚ≦１、０＜ｍ＜１０を示す。ただし、ｍＨ2Ｏは層間水を表す。）
で表されるハイドロタルサイト類化合物１モル当たり過塩素酸０．２〜２．５モルとを反応させる工程、
　（Ｂ）：　（Ａ）工程において又は（Ａ）工程で得られた過塩素酸イオン型ハイドロタルサイト類化合物に対して、該過塩素酸イオン型ハイドロタルサイト類化合物１モル当たり０．５〜２０の自由水を有するように調製する工程。
【発明の詳細な説明】
【技術分野】
【０００１】
　本発明は安定化された含ハロゲン樹脂組成物に関する。
【０００２】
　詳しくは、含ハロゲン樹脂にハイドロタルサイト類化合物と過塩素酸と自由水からなる含水過塩素酸イオン型ハイドロタルサイト類化合物を配合してなる安定化された新規含ハロゲン樹脂組成物に関するものである。
【背景技術】
【０００３】
　一般に含ハロゲン樹脂、例えば塩化ビニル樹脂、塩化ビニリデン樹脂、塩化ビニル−塩化ビニリデン共重合樹脂及び塩素化ポリエチレン等は、成形加工時における加熱により樹脂の著しい着色や分解が起こる。このような欠点を防止するため、安定剤が添加されている。
【０００４】
　しかしながら、従来より使用されている安定剤は、カドミウム及び鉛等の重金属を含んでおり毒性を有する欠点が存在する。又、有機酸亜鉛塩、有機酸アルカリ土類金属塩、有機錫化合物、ハイドロタルサイト類化合物、β−アミノクロトン酸エステル等の含窒素化合物及びポリオール化合物等の毒性の低い安定剤の組合せも使用されている。しかし、それ等毒性の低い安定剤の使用では、成形加工時の加熱により樹脂の着色をきたす上、長期にわたる熱安定性が劣るため、これらの改善が強く要望されていた。
【０００５】
　近年、ハロゲン酸素酸又は過塩素酸塩を含ハロゲン樹脂組成物に使用し初期の着色防止性と長期熱安定性を改善することが見出されている。改善方法として、１）有機酸金属塩とハロゲン酸素酸塩類を併用添加すること（特許文献１参照。）、２）ハイドロタルサイト類化合物と過塩素酸の混合生成物を添加すること（特許文献２参照。）、３）過塩素酸イオン型ハイドロタルサイト類化合物を併用添加すること（特許文献３参照。）、４）ハイドロタルサイト類化合物と過塩素酸との混合生成物の焼成処理品を併用添加すること（特許文献４参照。）、５）亜鉛含有ハイドロタルサイト類化合物と過塩素酸との混合生成物を併用添加すること（特許文献５参照。）、６）ハイドロタルサイト類化合物と過塩素酸アルカリ土類金属塩とから過塩素酸イオン型ハイドロタルサイト類化合物を調整し併用添加すること（特許文献６参照。）等が提案されているが、これらの方法では含ハロゲン樹脂組成物の成型時の着色防止性、耐熱性及び８０〜１５０℃の温度での低温老化性が未だ十分ではないという欠点があった。
【特許文献１】特開昭５３−０１１９４８号公報（特許請求の範囲）
【特許文献２】特開昭５９−１４０２６１号公報（特許請求の範囲）
【特許文献３】特開昭６０−２０３６５７号公報（特許請求の範囲）
【特許文献４】特開昭６０−２２３８４４号公報（特許請求の範囲）
【特許文献５】特開昭６２−１５３３３１号公報（特許請求の範囲）
【特許文献６】特開平０６−２１９７３２号公報（特許請求の範囲）
【発明の開示】
【発明が解決しようとする課題】
【０００６】
　本発明の目的は、初期の着色防止性、耐熱性及び低温老化性に優れた含ハロゲン樹脂組成物を提供することにある。
【０００７】
　本発明者等は、鋭意検討を重ねた結果、含ハロゲン樹脂にハイドロタルサイト類化合物の過塩素酸と自由水からなる含水過塩素酸イオン型ハイドロタルサイト類化合物の反応生成物を配合することで、上記目的が改善されることを見出し本発明を完成するに至った。
【０００８】
　本発明によれば、含ハロゲン樹脂１００質量部及びハイドロタルサイト類化合物１モルに対し、過塩素酸０．２〜２．５モル、自由水０．５〜２０モルの比率で反応生成された含水過塩素酸イオン型ハイドロタルサイト類化合物が、含ハロゲン樹脂に０．０５〜１０質量部添加されてなる安定化された含ハロゲン樹脂組成物を提供するものである。
【課題を解決するための手段】
【０００９】
　　本発明の第一実施態様は、含ハロゲン樹脂１００質量部と式（Ｉ）
【００１０】
【化１】
2004143450.tif 000002
【００１１】
（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）
で表される含水過塩素酸イオン型ハイドロタルサイト類化合物０．０５〜５質量部とからなる安定化された含ハロゲン樹脂組成物である。
【００１２】
　更に式（Ｉ）
【００１３】
【化２】
2004143450.tif 000003
【００１４】
（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）
で表される含水過塩素酸イオン型ハイドロタルサイト類化合物１モルに対して、遊離の過塩素酸０．０１〜０．５モルを含有する第一実施態様に記載の安定化された含ハロゲン樹脂組成物も挙げられる。
【００１５】
　そして、第２実施態様は、下記の工程（Ａ）及び（Ｂ）からなる、式（Ｉ）
【００１６】
【化３】
2004143450.tif 000004
【００１７】
（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）
で表される含水過塩素酸イオン型ハイドロタルサイト類化合物の製造方法である。
【００１８】
　（Ａ）：　式（II）
【００１９】
【化４】
2004143450.tif 000005
【００２０】
（式中、３＜ｘ＜１０、０≦ｙ＜１、０．１＜Ｚ≦１、０＜ｍ＜１０を示す。ただし、ｍＨ2Ｏは層間水を表す。）
で表されるハイドロタルサイト類化合物１モル当たり過塩素酸０．２〜２．５モルとを反応させる工程、
　（Ｂ）：　（Ａ）工程において又は（Ａ）工程で得られた過塩素酸イオン型ハイドロタルサイト類化合物に対して、該過塩素酸イオン型ハイドロタルサイト類化合物１モル当たり０．５〜２０の自由水を有するように調製する工程。
【発明の効果】
【００２１】
　本発明の含水過塩素酸イオン型ハイドロタルサイト類化合物等を含ハロゲン樹脂に配合することにより、含ハロゲン樹脂組成物の着色防止性、長期の熱安定性に著しい改善が見られた。
【００２２】
　従って本発明はきわめて商品価値の高い含ハロゲン樹脂組成物を提供するものである。
【発明を実施するための最良の形態】
【００２３】
　以下、本発明の第一実施態様について詳細に説明する。
【００２４】
　第一実施態様に用いられる含水過塩素酸イオン型ハイドロタルサイト類化合物は下記一般式（Ｉ）
【００２５】
【化５】
2004143450.tif 000006
【００２６】
（式中、３＜ｘ＜１０、０≦ｙ＜１、０．１＜Ｚ≦１、０＜ｍ＜１０、０．５≦ｎ≦２０を示す。ただし、ｍＨ2Ｏは層間水、ｎＨ2Ｏは自由水を示す。）
で表されるように、ハイドロタルサイト類化合物１モルに対し、炭酸根の部分を過塩素酸０．２〜２．５モルの範囲で置換され、層間水０〜１０モルと自由水０．５〜２０モルの２種類の水を有する。つまり層間水はハイドロタルサイト類化合物由来の１８０℃以上で吸熱反応を伴い脱水される化学的に結合された水分で自由水は１１０℃以下で脱水乾燥され得る物理的吸着水を含む水分とからなっている。過塩素酸のモル比が２．５より大きいときは耐熱性が極端に悪くなる傾向に有り、０．２モル以下では配合効果が充分でない。自由水は０．５モルより小さいと分散性が悪くなり２０モルより大きいと水分が多くなりゲル化性を遅らせる等の加工性に影響する。
【００２７】
　また、含水過塩素酸イオン型ハイドロタルサイト類化合物１モルに対して、遊離の過塩素酸０．０１〜０．５モルを含有させて、更に耐熱性を向上させることができる。ここでは、遊離の過塩素酸とはハイドロタルサイト類化合物の層間に取り込まれていない過塩素酸及び過塩素酸塩類を表す。
【００２８】
　第一実施態様に用いられる含ハロゲン樹脂としては、例えばハロゲン化ビニル、ハロゲン化ビニリデン等の重合により得られる単独及び共重合体並びにこれらの共重合可能な化合物との共重合体であり、例えば塩化ビニル、塩化ビニリデン等の単独重合体、例えば共重合体とは塩化ビニル又は塩化ビニリデンと他のエチレン系不飽和単量体との共重合物であり、これ等エチレン系不飽和単量体には、アクリル酸、アクリル酸エチル、アクリロニトリル等のアクリレート：スチレン、酢酸ビニル、アルキルビニルエーテル等のビニル単量体：マレイン酸、無水マレイン酸、マレイン酸エステル等のマレエート：エチレン、プロピレン、ブタジエン等のオレフイン系単量体などが挙げられる。更にはポリエチレン、ポリプロピレン等のポリオレフィン樹脂をハロゲン化して得られた樹脂、例えば塩素化ポリエチレン、塩素化ポリプロピレン等の塩素化ポリオレフィン樹脂等が挙げられる。更に含ハロゲン樹脂とハロゲンを含まない樹脂、例えばＡＢＳ、ＭＢＳ、ＥＶＡ、ブタジエン樹脂等とのポリマーブレンドの際にも第一実施態様は適用できる。
【００２９】
　上記含ハロゲン樹脂に対する、含水過塩素酸イオン型ハイドロタルサイト類化合物の配合量は、該樹脂１００質量部に対し、０．０５〜１０質量部、好ましくは０．１〜２質量部である。
【００３０】
　混合生成物の添加量が含ハロゲン樹脂に対して０．０５質量部以下では配合改善効果は充分でない。また、１０質量部以上では、改善効果が見られるが経済的見地から妥当性が無くなる。
【００３１】
　第一実施態様実施に際しては、含水過塩素酸イオン型ハイドロタルサイト類化合物の添加と共に、該樹脂に慣用の添加剤の一種又は二種以上を併せて添加することにより、含水過塩素酸イオン型ハイドロタルサイト類化合物との間にすぐれた相乗的効果を得ることができる。
【００３２】
　このような添加剤の例としては、有機酸の金属塩、金属の酸化物、水酸化物、塩基性無機酸塩類、ハイドロタルサイト類化合物、有機ホスファイト化合物、ポリオール類、含窒素非金属化合物、酸化防止剤、光安定剤、β−ジケトン化合物、エポキシ化合物、有機錫系化合物等が挙げられる。
【００３３】
　上記慣用の添加剤を以下に、種類別に例示する。
【００３４】
　有機酸の金属塩としては有機酸の金属成分となる金属の例としてＬｉ、Ｎａ、Ｋ、Ｍｇ、Ｃａ、Ｓｒ、Ｂａ、Ｚｎ、Ｓｎ、Ｃｄ、Ｐｂ等がある。
【００３５】
　有機酸残基として次に示すようなカルボン酸又はフェノールの残基がある。カルボン酸の例としては、酢酸、プロピオン酸、カプリル酸、２−エチルヘキシル酸、ラウリン酸、ステアリン酸、イソステアリン酸、１２−ヒドロキシステアリン酸、オレイン酸、リノール酸、リノレイン酸、チオグリコール酸、メルカプトプロピオン酸、ラウリルメルカプトプロピオン酸、安息香酸、トルイル酸、パラターシャリブチル安息香酸、ジメチル安息香酸、アミノ安息香酸、サリチル酸、アミノ酢酸、グルタミン酸、シュウ酸、コハク酸、アジピン酸、フタル酸、マレイン酸、チオジプロピオン酸等があげられる。
【００３６】
　フェノール類の例としては、フェノール、ノニルフェノール、ターシャリ−ブチルフェノール、オクチルフェノール、イソアミルフェノール、クレゾール、キシレノール等があげられる。
【００３７】
　金属の酸化物の例としてはＭｇＯ、ＣａＯ、ＢａＯ、Ａｌ2Ｏ3等が挙げられる。
水酸化物としては、Ｍｇ（ＯＨ）2，Ｃａ（ＯＨ）2，Ｂａ（ＯＨ）2，Ａｌ（ＯＨ）3等が挙げられる。
【００３８】
　塩基性無機酸塩類の例としては、ＭｇＯ・Ｍｇ3（ＰＯ4）2、Ｍｇ（ＯＨ）2・ＭｇＨＰＯ3、Ｍｇ（ＯＨ）2・Ｍｇ2ＳｉＯ4、２ＭｇＯ・Ｍｇ2ＳｉＯ3、ＣａＯ・Ｃａ3（ＰＯ2）2、Ｃａ（ＯＨ）2・Ｃａ2（ＰＯ4）2、２ＣａＯ・ＣａＨＰＯ3、ＣａＯ・Ｃａ2ＳｉＯ4、２ＺｎＯ・Ｚｎ3（ＰＯ4）2、ＺｎＯ・ＺｎＨＰＯ3等があげられる。
【００３９】
　有機ホスファイト化合物の例としてはイソオクチルホスファイト、ジステアリルホスファイト、トリイソデシルホスファイト、トリイソオクチルホスファイト、トリラウリルホスファイト、トリステアリルホスファイト、トリジプロピレングリコールホスファイト、ジフェニルホスファイト、トリイソノニルフェニルホスファイト、トリフェニルホスファイト、ジフェニルイソデシルホスファイト、ジフェニルイソオクチルホスファイト、フェニルジイソオクチルホスファイト、ジイソデシルペンタエリスリトール−ジホスファイト、テトラ（トリデシル）−４，４′−イソプロピリデンジフェニル　ジホスファイト、テトラフェニルジプロピレングリコールジホスファイト、ポリジプロピレングリコールフェニルホスファイト、トリラウリルトリチオホスファイト、トリスノニルフェニルホスファイト、ジステアリルペンタエリスリトール−ジホスファイト、ビス（２，４−ジターシャリ−ブチルフェニル）−ペンタエリスリトールジホスファイト、ジラウリルホスファイト、ジトリデシルホスファイト、エチルヘキシルジフェニルホスファイト、フェニルネオペンチレングリコールホスファイト、ペプタキスジプロピレングリコールトリホスファイト、ジフェニルジデシル（２，２，４−トリメチル−１，３−ペンタンジオール）−ジホスファイト、ジイソオクチルオクチルフェニルホスファイト、ポリ４，４′−イソプロピリデンジフェノールＣ12-15アルコールホスファイト等が挙げられる。
【００４０】
　ポリオール類の例としては、トリメチロールエタン、トリメチロールプロパン、グリセリン、ペンタエリスリトール、ジペンタエリスリトール、トリペンタエリスリトール、マンニトール、ソルビトール、ポリエチレングリコール、ジトリメチロールプロパン、トリス（２−ヒドロキシエチル）イソシアヌレートなどであり、更に、これらの一塩基酸及び／又は、多塩基酸との部分エステル化物であってもよい。
【００４１】
　含窒素非金属安定剤の例としては、尿素、メラミン、α−フェニルインドール、ジフェニルチオ尿素、１，４−ブタンジオールアミノクロトン酸エステル等が挙げられる。
【００４２】
　酸化防止剤の例としては２，６−ジ−ｔ−ブチル−ｐ−クレゾール、２，５−ジ−ｔ−ブチルハイドロキノン、２，２′−メチレン−ビス−（４−メチル−６−ｔ−ブチルフェノール）、４，４′−チオビス−（６−ｔ−ブチルフェノール）、４，４′−チオビス−（６−ｔ−ブチル−ｍ−クレゾール）、オクタデシル３−（３′，５′−ジ−ｔ−ブチル−４′−ヒドロキシフェノール）プロピオネート、ペンタエリスリチル−テトラキス〔３−（３，５−ジターシャリブチル−４−ヒドロキシフェニル）プロピオネート）〕等が挙げられる。
【００４３】
　光安定剤の例としては、２−ヒドロキシ−４−オクトキシベンゾフェノン、２−（２′−ヒドロキシ−５−メチルフェニル）ベンゾトリアゾール、エチル−２−シアノ−３，３−ジフェニルアクリレート、ビス（２，２，６，６−テトラメチル−４−ピペリジン）セバケート、２，４−ジ−ターシャリブチルフェニル−３′，５′−ジターシャリブチル−４′−ハイドロオキシベンゾエート等が挙げられる。
【００４４】
　β−ジケトン化合物の例としては、ジベンゾイルメタン、ステアロイルベンゾイルメタン、バルミトイルベンゾイルメタン、デヒドロ酢酸、さらにはこれ等のβ−ジケトン化合物の金属塩等が挙げられる。
【００４５】
　エポキシ化合物の例としては、エポキシ化大豆油、エポキシ化アマニ油、エポキシ化魚油、エポキシ化トール油脂肪酸エステル、エポキシ化牛脂油、エポキシ化ポリブタジエン、エポキシステアリン酸メチル、エポキシステアリン酸ブチル、エポキシステアリン酸２−エチルヘキシル、エポキシステアリン酸ステアリル、トリス（エポキシプロピル）イソシアヌレート、エポキシ化ヒマシ油、エポキシ化サフラワー油、エポキシ化アマニ油脂肪酸ブチル、３−（２−キセノキシ）−１，２−エポキシプロパン、ビスフェノール−Ａジグリシジルエーテル、ビニルシクロヘキセンジエポキサイド、ジシクロペンタジエンジエポキサイド、３，４−エポキシシクロヘキシル−６−メチルエポキシシクロヘキサンカルボキシレートなどがあげられる。
【００４６】
　有機錫系化合物の例としては、ジブチルスズラウレート、ジオクチルスズラウレート、ジブチルスズマレエート、ジオクチルスズマレエート、ジブチルスズメルカプトアセテート、モノブチルスズメルカプトアセテート、ジブチルスズイソオクチルチオグリコレート、モノブチルスズイソオクチルチオグリコレート、ジオクチルスズメルカプトアセテート、モノオクチルスズメルカプトアセテート、ジオクチルスズイソオクチルチオグリコレート、モノオクチルスズイソオクチルチオグリコレート、等が挙げられる。
【００４７】
　上記慣用の添加剤の外に、更に必要に応じて可塑剤、顔料、充填剤、発泡剤、帯電防止剤、防曇剤、フレートアウト防止剤、表面処理剤、滑剤、難燃剤等を配合に加えることは何等差支えない。
【００４８】
　本発明の第２実施態様で用いられるハイドロタルサイト類化合物とは、式（II）
【００４９】
【化６】
2004143450.tif 000007
【００５０】
（式中、３＜ｘ＜１０、０≦ｙ＜１、０．１＜Ｚ≦１、０＜ｍ＜１０を示す。ただし、ｍＨ2Ｏは層間水を表す。）
で表され化合物であり、マグネシウム、アルミニウムとの化学的結合力によって結合している層間水を有する含水複塩化合物で、天然品や合成品がある。また、マグネシウムの一部を亜鉛に置き換えた亜鉛含有タイプも知られ、マグネシウムと亜鉛との比率は該化合物の合成時にその原料の仕込のモル比を変化させ、特公昭４７−３２１９８号公報、特公昭４８−２９４７７号公報等に記載の方法に従って任意に調製することができる。また、通常市販されているハイドロタルサイト類化合物も使用できる。通常使用できるハイドロタルサイトの例としては、協和化学工業株式会社製のＤＨＴ−４Ａ（登録商標）、アルカマイザー（登録商標）　１、アルカマイザー（登録商標）　２、アルカマイザー（登録商標）　４、アルカマイザー（登録商標）　７、キョーワード（登録商標）　１０００、堺化学工業株式会社製のＳＴＡＢＩＡＣＥ（登録商標）　ＨＴ−Ｐ、戸田工業株式会社製のＮＡＯＸ−２９（商品名）、ＮＡＯＸ−１３（商品名）、ズードケミー社製のＳＯＲＢＡＣＩＤ（登録商標）　９１１、サソール社製のＰＵＲＡＬ（登録商標）　ＭＧ　６１ＨＴ等が挙げられる。
【００５１】
　含水過塩素酸イオン型ハイドロタルサイト類化合物を製造する方法としてはハイドロタルサイト類化合物１モル当たり過塩素酸０．２〜２モルとを反応させる（Ａ）工程と反応生成物である過塩素酸イオン型ハイドロタルサイト類化合物１モル当たり０．５〜２０の自由水を該過塩素酸イオン型ハイドロタルサイト類化合物含有するように調製する（Ｂ）工程よりなる。
【００５２】
　（Ａ）工程と（Ｂ）工程を同時に行う方法としては、具体的には過塩素酸水溶液を接触混合させて得る方法が挙げられる。また、（Ａ）工程と（Ｂ）工程を逐次的に行う方法としては、具体的にはハイドロタルサイト類化合物の水中スラリーに過塩素酸を滴下し攪拌反応させて、過剰の自由水等を有する含水過塩素酸イオン型ハイドロタルサイト類化合物を調製し、その後必要に応じて濾過、脱水後に、１１０℃以下にて乾燥をして、自由水の含有量を調製する方法によって目的の含水過塩素酸イオン型ハイドロタルサイト類化合物容易に製造することができる。
【００５３】
　自由水の調製において必要な自由水の測定は、カールフィッシャー水分滴定法（水分気化法（気化温度：１０５℃）ＪＩＳ　Ｋ００６８）で測定ができる。
【実施例】
【００５４】
　以下、本発明を実施例によってさらに詳細に説明する。しかしながら、本発明はこれらの実施例によって制限を受けるものではない。
【００５５】
　比較合成例１
　ハイドロタルサイト類化合物としてＤＨＴ−４Ａ（登録商標）（協和化学工業株式会社製）（Ｍｇ4.5Ａｌ2（ＯＨ）12（ＣＯ3）・３．５Ｈ2Ｏ）　５０７ｇ（１モル）を混合撹拌しながら、過塩素酸５０．３ｇ（０．５モル）を３６ｍｌの水で希釈したものを滴下し、充分に混合し、８０℃で減圧乾燥し、この生成物の水分をカールフィッシャー水分滴定法（水分気化法（気化温度：１０５℃）ＪＩＳ　Ｋ００６８）で水分を測定した結果、検出限界以下（５０ｐｐｍ以下）の水を含有する過塩素酸イオン型ハイドロタルサイト類化合物を得た。
【００５６】
　合成例１
　ハイドロタルサイト類化合物としてＤＨＴ−４Ａ（登録商標）（協和化学工業株式会社製）（Ｍｇ4.5Ａｌ2（ＯＨ）12（ＣＯ3）・３．５Ｈ2Ｏ）　５０７ｇ（１モル）を混合撹拌しながら、過塩素酸５０．３ｇ（０．５モル）を３６ｍｌの水で希釈したものを滴下し、充分に混合した。この生成物の水分をカールフィッシャー水分滴定法（水分気化法（気化温度：１０５℃）ＪＩＳ　Ｋ００６８）で水分を測定した結果、６．１％（自由水２モルに相当）の水を含有する含水過塩素酸イオン型ハイドロタルサイト類化合物を得た。
【００５７】
　合成例２
　同様な操作を行ない、ＤＨＴ−４Ａ（登録商標）　５０７ｇ（１モル）に対して過塩素酸　１５１ｇ（１．５モル）を１０８ｇの水で希釈したものを使用し生成した結果、１４．９％（自由水６．３モルに相当）の水を含有する含水過塩素酸イオン型ハイドロタルサイト類化合物を得た。
【００５８】
　合成例３
　同様な操作を行ない、ＤＨＴ−４Ａ（登録商標）　５０７ｇ（１モル）に対して過塩素酸　２４６ｇ（2．５モル）を１０6ｇの水で希釈したものを使用し生成した結果、１１．０％（自由水５．６モルに相当）の水を含有する含水過塩素酸イオン型ハイドロタルサイト類化合物を得た。
【００５９】
　合成例４
　撹拌機とｐＨ電極をそなえたビーカー中へ、Ｍｇ（ＮＯ3）2・６Ｈ2Ｏ　２５６ｇ（１モル）とＺｎ（ＮＯ3）2・６Ｈ2Ｏ　６９．５ｇ（０．２モル）、更にＡｌ（ＮＯ3）3・９Ｈ2Ｏ　１５０ｇ（０．４モル）を純水２０００ｍｌに溶解した酸性液と、Ｎａ2ＣＯ3　２１ｇ（０．１９８モル）及びＮａＯＨ　１２８ｇ（３．２モル）を純水２０００ｍｌに溶解したアルカリ性液を、液のｐＨが、１０．０〜１１．０の間を保つように、両者の流量を調節しながら滴下する。
【００６０】
　反応終了後、沈澱を濾別し、８０℃にて１０時間乾燥した。得られた試料は金属分析等により、Ｍｇ5ＺｎＡｌ2（ＯＨ）16（ＣＯ3）・４Ｈ2Ｏであった。
このハイドロタルサイト類化合物６４４ｇ（１モル）を混合撹拌しながら、過塩素酸１００ｇ（１モル）を９０ｍｌの水で希釈したものを滴下し、充分に混合した。この生成物を合成例１と同様に水分を測定した結果　１０．９％（自由水６モル相当）の水を含有する含水過塩素酸イオン型ハイドロタルサイト類化合物を得た。
【００６１】
　つぎに本発明による含ハロゲン樹脂組成物の効果を実際の配合による実施例によって示す。
【００６２】
　実施例における着色度は、次の数値をもって表した。
【００６３】
　［着色度］
１０：無色、
９〜８：淡黄色、
７〜６：黄色、
５〜４：黄褐色、
３〜２：赤褐色、
１：黒色。
【００６４】
　［分散性］
○：黒点で黒化する現象が無い、
△：黒点で黒化する現象が僅かに認められる、
×：黒点で黒化する現象が有る。
【００６５】
　実施例１
　本発明による含ハロゲン樹脂組成物の効果をみるため、下記に示す配合で混練ロールにより厚さ０．５ｍｍの試験用シートを作成した。ギヤ−老化試験機を用いて１９０℃の熱安定性と１２０℃の低温老化性，着色性を調べた。熱安定性の評価はギヤ−老化試験機からの各取出時間での着色度と分散性を目視によって判定した。その結果を第１表に示す。
【００６６】
　［配合］
ポリ塩化ビニル(重合度１３００)：１００質量部、
ＤＯＰ：４０質量部、
エポキシ化大豆油：３．０質量部、
カルシウムステアレート：１．０質量部、
ステアリン酸亜鉛：０．２質量部、
試料：配合量（質量部）。
【００６７】
【表１】
2004143450.tif 000008
　　　　
【００６８】
　実施例２
　本発明組成物に、通常安定剤成分として使用されている慣用の添加剤を併用した場合は、より一層の改善効果が得られた。下記に示す配合を用いて実施例１と同様な方法により、併用安定剤との相乗効果を調べた。その結果を第２表に示す。
【００６９】
　［配合］
ポリ塩化ビニル(重合度１０００)：１００質量部、
ＤＯＰ：４０質量部、
カルシウムステアレート：０．５質量部
ステアリン酸亜鉛：０．５質量部、
合成例２：０．５質量部、
併用安定剤：配合量（重量部）。
【００７０】
【表２】
2004143450.tif 000009
【００７１】
　実施例１、２の結果から明らかな如く、本発明の含水過塩素酸イオン型ハイドロタルサイト類化合物等を含ハロゲン樹脂に配合することにより、含ハロゲン樹脂組成物の着色防止性、長期の熱安定性に著しい改善が見られた。
【００７２】
　従って本発明はきわめて商品価値の高い含ハロゲン樹脂組成物を提供するものである。